ВЫБОРОЧНОЕ ИЗВЛЕЧЕНИЕ ВЫЩЕЛАЧИВАНИЕМ МИНЕРАЛОВ ИЗ КОМПОЗИТНЫХ РУД
SELECTIVE EXTRACTION BY LEACHING OF MINERALS FROM COMPOSITE ORES

ОБЛАСТЬ ТЕХНИКИ ИЗОБРЕТЕНИЯ
2
Это изобретение относится к процессу извлечения минерала с использованием целевого выборочного in situ или ex situ выщелачивания извлекаемых материалов, некоторые из которых встречаются в виде карбонатов, а другие в виде сернистых соединений, а в первом случае из пористого носителя. Извлечение материала осуществляется из носителя в два последовательных этапа: (1) извлечение кальция, марганца, магния и ассоциированных карбонатных минералов выщелачиванием с, к примеру, разбавленной уксусной кислотой с последующим (2) извлечением свинца, цинка и ассоциированных сульфидных минералов также путем выщелачивания на этот раз с, к примеру, солью трехвалентного железа. В процессе (1) сила уксусной кислоты подгоняется в зависимости от подповерхностных условий, чтобы предотвратить образование избыточного газа СO, тем самым блокируя пути проницаемости коренной породы, чтобы предотвратить перекачку кислоты для последующего расщепления минералов. Концентрация продукта выщелачивания представляет собой функцию целевой температуры плюс атмосферное давление (глубина). Ех situ цели не требуют подгонки давления и температуры. Повторное обращение продукта выщелачивания может быть необходимо для того, чтобы полностью извлечь общее количество целевых минералов в носителе. Носитель, опустошенный от карбонатных минералов, затем подвергается повторному выщелачиванию на этапе (2) с, к примеру, солью трехвалентного железа для извлечения оставшихся в нем Pb, Zn и ассоциированных сульфидных минералов. Продукт выщелачивания из этапов (1) и (2) отдельно обрабатывают химически для того, чтобы выборочно извлечь их растворенные компоненты для получения высококачественных промышленных продуктов, готовых к продаже. Технология имеет особое преимущество в извлечении марганца для использования в литий-ионных аккумуляторах, потому как она предотвращает образование мелких металлических частиц в марганцевом продукте, которое происходит во время обычного горного производства и, следовательно, может потенциально привести к короткому замыканию батарей, для которых это используется.
ПРЕДПОСЫЛКИ СОЗДАНИЯ ИЗОБРЕТЕНИЯ И ИЗВЕСТНЫЙ УРОВЕНЬ ТЕХНИКИ
3
Главное традиционное промышленное использование кальция было в его карбонатной форме (СаСО) в качестве наполнителя для бумаги и резины. В недавнем времени его использование усилилось в качестве наполнителя для пластмасс и красок в форме более мелких частиц в суб-нанометрическом диапазоне с целью обеспечения улучшенных характеристик их носителям, которые являются результатом уменьшенного размера кальциевого материала. В некоторых случаях улучшение носителя было достаточно выраженным для того, чтобы оправдать резкое увеличение цены на кальциевый материал. Для использования в качестве наполнителя атрибутом кальциевого материала главным образом для покупателя является размер частицы, однородность и плотность упаковки, которые являются главными средствами управления производства. Кальций также широко используется в качестве добавки в грунт или удобрения и в меньшей степени в фармацевтических препаратах. Кальций попадается, главным образом, как карбонат кальция, называемый известняком, или в форме кальциевого карбоната магния, называемого доломитом. Оба являются морскими отложениями как правило больших размеров. Они, главным образом, добываются в крупных масштабах посредством открытого карьера и отдельные компоненты выборочно извлекают посредством механических или химических средств.
2
2
4
Главной формой марганцевой руды является та, которая находится в виде диоксида марганца (пиролюзит), МnО. Отложения представляют собой, как правило, жилы-трещины, заполненные минеральной массой, извлекаемые посредством горной промышленности. Главное использование марганца в легированной стали. Он извлекается большими кусками, измельчают до желаемого размера и напитывают железной рудой в доменных печах для производства стали. Таким образом он не имеет очень высокую цену. Он также имеет несколько химических применений. С недавнего времени марганец стал становиться все более важным, тем не менее он используется в качестве основного компонента в аккумуляторных батареях, используемых для разнообразного промышленного, электронного и энергетического оборудования, распространяющееся на автомобильные батареи с сопутствующим обстоятельством увеличения в цене. Желаемой формой для батарей является литированный марганцевый диоксид (Li МnО), называемый LMD.
2
Пиролюзит может и используется для этих целей. Его добывают, размельчают, растворяют в растворе и электрохимически восстанавливают как электролитический марганцевый диоксид (EMD). Он должен быть повторно измельчен и обработан литиевым соединением при высокой температуре до образования LMD. Этот процесс представляет собой сложную и дорогостоящую процедуру. Кроме того, было установлено, что получающийся в результате LMD зачастую содержит мельчайшие частицы металла, которые очевидным образом могут привести к короткому замыканию батарей, которые сделаны из него. Частицы не могут быть удалены электромагнитным способом, и их присутствие не может быть определено с помощью сканирующего электронного микроскопа (SEM). Решение проблемы до сих пор состояло в том, чтобы проверить все новые батареи, которые используют LMD, и отказаться от тех, которые, как будет обнаружено, будут дефектными. Альтернативно, многократные этапы обработки могут быть использованы для очистки МnO в качестве прекурсорного материала.
К нашему удивлению было обнаружено, что марганец в виде карбонатных жил, которые нельзя как правило добывать экономно, но которые существуют в геологии с достаточной проходимостью, может быть выгодно извлечен посредством проведения in situ выщелачивания (ISLM) в виде продукта выщелачивания, производящего высокую чистоту LMD. Такой раствор не содержит металлических частиц, потому что он не влечет за собой добычу обычным способом или измельчение и, таким образом, возможность причинения проблем, вызванных коротким замыканием в батареях, в которых они применяются. Кроме того, наличие карбоната кальция с марганцем, который обычно производится, в таких условиях дает возможность для его извлечения также с марганцем, таким образом, дальнейшее увеличение экономии процесса. Патентный поиск раскрыл два метода, один предложен Geisler в патенте США 5,523,066 и другой Turner в патенте США 6,726,828, которые описывают использование ISLM использованием смеси уксусной кислоты и перекиси водорода (для окисления сульфида) для извлечения Са, Mn, Рb и Zn в виде комбинированного продукта выщелачивания из проницаемого геологического носителя. Оба метода основываются на отдельном окислителе (к примеру, перекись) и не предусматривают применение каких-либо мер предосторожности против прогрессивной блокировки недр канала потока, предотвращая дальнейшее выщелачивание. Ни один из методов не предлагает то, что предлагается здесь.
Другой патент отмечает (патенте США No.4,500,398) обработку сульфидной руды гексафторокремниевой кислотой плюс окислительный агент для высвобождения ценных металлов.
КРАТКОЕ ИЗЛОЖЕНИЕ СУЩНОСТИ ИЗОБРЕТЕНИЯ
2
Изобретение включает процесс выщелачивания частиц руды, представляющих промышленную ценность, из руд, которые имеют компоненты карбоната металла и сульфида металла, предусматривающий: выщелачивание карбонатов кислотным продуктом выщелачивания, выбранным для растворения карбонатов, но не сульфидов, на достаточном уровне, выбранном для того, чтобы избежать in situ высвобождения газа СО, и впоследствии выщелачивание сульфидов окислительным продуктом выщелачивания для растворения сульфидов с последующим селективным восстановлением желаемых ценных металлов из отдельных продуктов выщелачивания.
Твердые частицы производные руды могут включать дробленую руду, рудные концентраты и отходы выбросов рудных залежей.
Различные кислоты могут быть выбраны для этапа а) продукт выщелачивания, к примеру, уксусная, муравьиная, азотная, серная, соляная, кремнефтористоводородная кислота и борфтористоводородная кислота.
Для этапа b) окислительный продукт выщелачивания содержит выбранную соль металла, который имеет несколько валентных состояний, и в высшей валентности.
Предпочтительные соли для этапа b) окислительный продукт выщелачивания включает фторсиликат железа, фтороборат железа, сульфат железа и нитрат железа.
Выщелачивание на этапе b), как было обнаружено, было более эффективным, если этап промывки был вставлен между этапами а) и b).
2
2
2
В широком аспекте изобретение включает кислотное выщелачивание карбонатного рудного скопления (независимо от сульфидного выщелачивания), контролируемое по уровню выщелачивания, что позволяет избежать высвобождения газа СО в рудном теле и поддерживает проходимость руды. Уровень выщелачивания является контролируемым посредством подгонки продукта выщелачивания, давления, температуры и концентрации кислоты для обеспечения уровня выщелачивания ниже такого, при котором газ СO начал бы высвобождаться. Это было обнаружено для поддержания проницаемости рудного тела. Порог высвобождения газа СO может быть найден путем сравнения газа, растворенного в продукте выщелачивания с максимальной растворимостью при температуре и давлении, которые имеют место под землей.
ДЕТАЛЬНОЕ ОПИСАНИЕ ПРЕДПОЧТИТЕЛЬНЫХ ВОПЛОЩЕНИЙ
В одном воплощении Са, Мn и Рb (в сульфидной форме) извлекаются из карбонатного носителя, содержащего то же самое посредством двухэтапного ISL метода горных работ, хорошо известного для квалифицированного специалиста в данной области техники. Са и Мn первоначально извлечены путем выщелачивания с помощью раствора уксусной кислоты. После завершения этого этапа геотехнологическое поле, которое будет выщелочено, ополаскивают водой, чтобы удалить все следы уксусной кислоты, и залежи повторно выщелачивают раствором фторсиликата железа для извлечения оставшегося Рb. Химические реакции из двух последовательных этапов изображены ниже как (А) и (В).
НАЧАЛЬНОЕ ВЫЩЕЛАЧИВАНИЕ (А)
(А) Реакции выщелачивания карбоната
Карбонаты кальция и марганца реагируют с продуктом выщелачивания уксусной кислотой для образования растворимых ацетатов кальция и марганца.
3
3
3
2
2
2
СаСО+2СНСООН=(СНСОО)Са+СO+НO
3
3
3
2
2
2
МnСО+2СНСООН=(СНСОО)Мn+СO+НO
(А) Реакции извлечения кальция
Кальций избирательно осаждается из продукта выщелачивания, состоящего из смеси кальция и ацетата марганца с использованием серной кислоты. Это является возможным, потому как сульфат кальция является нерастворимым, в то время как сульфат марганца представляет собой растворимое соединение. Этот этап также регенерирует продукт выщелачивания (уксусная кислота). Сульфат кальция в дальнейшем преобразуется в осажденный карбонат кальция посредством реагирования его с карбонатом аммония. Сульфат аммония получается как пригодный к продаже высокочистый побочный продукт в ходе этого процесса.
3
2
2
4
4
3
(СНСОО)Са+HSO=CaSO+2СНСООН
4
4
2
3
3
4
2
4
CaSO+(NH)CO=CaCO+(NH)SO
(А) Реакции извлечения марганца
Продукт выщелачивания, освобожденный от кальция, состоящий в основном из ацетата марганца, обрабатывают раствором перманганата калия для селективного окисления марганца в диоксиде марганца. Диоксид марганца, полученный таким образом, может быть использован как прекурсорный материал для создания литированного диоксида марганца посредством нагревания его с карбонатом лития при более высокой температуре. Марганец также может быть извлечен с помощью селективного извлечения посредством экстракции растворителем.
2+
+
+
4
2
2
3Мn+2КМnO+2НO→5МnO+4Н+2К
Восстановленный продукт выщелачивания вводят под землю, образуя замкнутый цикл операций.
Последующее выщелачивание (В)
(В) Реакция выщелачивания свинца с использованием фторсиликата железа продукта выщелачивания
2
6
3
6
6
Fe(SiF)+PbS→2FeSiF+PbSiF+S
В предпочтительном аспекте свинец извлекается в виде высокочистого металла свинца посредством электролиза из полученного в результате продукта выщелачивания. Электрохимический процесс регенерирует оригинальный продукт выщелачивания посредством окисления фторосиликата железа до железистого фторосиликата, который извлекается для переработки.